АРБОЛИТОВАЯ СМЕСЬ
WOOD CONCRETE MIXTURE

Изобретение относится к промышленности строительных материалов. Известна арболитовая смесь, содержащая, мас.%: цемент (портландцемент) 47-52; древесную дробленку 30-33; гипс 1-3; известь 9-15; хлорид кальция 2-6,5 [1]. Такая смесь содержит большое количество вяжущего.
Задача изобретения состоит в снижении расхода вяжущего в составе арболитовой смеси.
Технический результат достигается тем, что арболитовая смесь, содержащая древесную дробленку, известь, хлорид кальция, воду, дополнительно содержит кварцевый песок, нарезанное на отрезки 5-30 мм стекловолокно и жидкое стекло при следующем соотношении компонентов, мас.%: древесная дробленка 60-62; известь 7-8; хлорид кальция 2-3; кварцевый песок 7-8; нарезанное на отрезки 5-30 мм стекловолокно 2-3; жидкое стекло 2-3; вода 18-20.
В таблице приведены составы арболитовой смеси.
Компоненты
Содержание, мас.%
Состав 1
Состав 2
Состав 3
Состав 4
Состав 5
Древесная дробленка
62
60
60
60
60
Известь
7
7
7
8
7
Хлорид кальция
2
2
3
2
3
Кварцевый песок
7
7
7
7
8
Нарезанное на отрезки 5-30 мм стекловолокно
2
2
3
2
2
Жидкое стекло:-натриевое-калиевое
2
-
2
-
-
-
2
-
3
2
Вода
18
20
18
18
18
Арболитовую смесь приготовляют следующим образом.
3
Проводят дозирование компонентов смеси, например, согласно таблице. Древесную дробленку (с размером частиц не более 5 мм) замачивают в водопроводной воде на 1-2 сут. Известь (жирную), кварцевый песок, нарезанное на отрезки 5-30 мм стекловолокно перемешивают. К полученной массе добавляют древесную дробленку, жидкое стекло (плотность 1300-1500 кг/м, силикатный модуль 3,2-4), хлорид кальция и все компоненты вновь перемешивают. В случае необходимости, в смесь добавляют воду или наоборот, замоченную древесную дробленку отжимают для достижения требуемого водосодержания. Полученную арболитовую смесь укладывают в форму, уплотняют и оставляют до затвердевания. Извлеченное из формы изделие выдерживают при комнатной температуре не менее 28 сут. Прочность изделий при сжатии составит 4-5 МПа.
Изделия, полученные из арболитовой смеси, могут быть рекомендованы к использованию, преимущественно, в сельском строительстве.
Источник информации
1. Патент №2058967 РФ, 2005.